(57)【要約】【課題】金属ボタンの成形方法を提供する。【解決手段】金属ボタンの成形方法は、下記ステップを備える。まず、殻体用金属材料を提供する。そして、殻体用金属材料に対してスタンピングを行って、薄い殻体と、収容部と、複数の第１の丸い角と、を有するボタン殻体を形成する。それから、金属充填用ブランクをボタン殻体の収容部に設置する。その後、鍛造圧力で金属充填用ブランクを押してボタン殻体の収容部に填充に充填させることで、中が詰まっている金属ボタンを形成する。【選択図】図３
2013103276.tif 000002
【特許請求の範囲】
【請求項１】
殻体用金属材料を提供するステップと、
特定の形をしたスタンピングダイキャビティ及びスタンピングダイコアを有するスタンピング成形型を提供するステップと、
薄い殻体と、収容部と、複数の第１の丸い角と、を有するボタン殻体となるように、前記殻体用金属材料をスタンピングダイキャビティに仕込んでスタンピング工程を行うステップと、
特定の形をした鍛造ダイキャビティ及び鍛造ダイコアを有する鍛造成形型を提供するステップと、
金属充填用ブランクを前記ボタン殻体の前記収容部に設置するステップと、
前記収容部に前記金属充填用ブランクが設置された前記ボタン殻体を前記鍛造ダイキャビティに入れて鍛造工程を行い、鍛造圧力によって前記金属充填用ブランクを押して前記ボタン殻体の前記収容部に充填させることで、複数の第２の丸い角を有する中が詰まっている金属ボタンを形成するステップと
を備える、金属ボタンの製造方法。
【請求項２】
前記殻体用金属材料は、硬度が前記金属充填用ブランクより大きい請求項１に記載の金属ボタンの製造方法。
【請求項３】
前記殻体用金属材料の材質は、ステンレス金属又はチタン合金を含む請求項２記載の金属ボタンの製造方法。
【請求項４】
前記金属充填用ブランクの材質は、アルミニウム合金を含む請求項１から請求項３の何れか１項に記載の金属ボタンの製造方法。
【請求項５】
前記殻体用金属材料は、金属シートを含む請求項１から請求項４の何れか１項に記載の金属ボタンの製造方法。
【請求項６】
前記第１の丸い角は、半径が前記第２の丸い角より大きい請求項１から請求項５の何れか１項に記載の金属ボタンの製造方法。
【請求項７】
前記第１の丸い角は、半径が０．５ミリメートルより大きく、前記第２の丸い角は、半径が０．３ミリメートルより小さい請求項６に記載の金属ボタンの製造方法。
【請求項８】
前記ボタン殻体のスタンピング工程は、常温で行われる請求項１から請求項７の何れか１項に記載の金属ボタンの製造方法。
【請求項９】
前記鍛造工程は、常温で行われる請求項１から請求項８の何れか１項に記載の金属ボタンの製造方法。
【請求項１０】
前記鍛造工程は、複数回行われる請求項１から請求項９の何れか１項に記載の金属ボタンの製造方法。
【請求項１１】
前記金属充填用ブランクは、複数の金属材質の充填用ブランクを含む請求項１から請求項１０の何れか１項に記載の金属ボタンの製造方法。
【請求項１２】
前記金属充填用ブランクは、第１の金属充填用ブランクと、第２の金属充填用ブランクと、を含む請求項１から請求項１１の何れか１項に記載の金属ボタンの製造方法。
【請求項１３】
鍛造工程を行う場合、前記第２の金属充填用ブランクは、前記ボタン殻体の前記収容部に仕込まれる請求項１２に記載の金属ボタンの製造方法。
【請求項１４】
鍛造工程を行う場合、前記第２の金属充填用ブランクは、前記薄い殻体と前記鍛造ダイキャビティとの間に仕込まれる請求項１２に記載の金属ボタンの製造方法。
【請求項１５】
前記ボタン殻体において穴を形成しやすくするように、レーザドリリング工程を行うステップを更に備える請求項１から請求項１４の何れか１項に記載の金属ボタンの製造方法。
【請求項１６】
前記穴は、パターンとなるように配列される請求項１５に記載の金属ボタンの製造方法。
【請求項１７】
表面処理工程を行うステップを更に備える請求項１から請求項１６の何れか１項に記載の金属ボタンの製造方法。
【請求項１８】
前記中が詰まっている金属ボタンを表面処理する方法は、研磨工程又は物理気相成長工程を行うステップを含む請求項１７に記載の金属ボタンの製造方法。
【発明の詳細な説明】
【技術分野】
【０００１】
本発明は、金属ボタンの成形方法に関し、特に、スタンピングをした上で鍛造する金属ボタンの成形方法に関する。
【背景技術】
【０００２】
電気製品、例えば携帯電話（Ｃｅｌｌ  Ｐｈｏｎｅ）、携帯情報端末（Ｐｅｒｓｏｎａｌ  Ｄｉｇｉｔａｌ  Ａｓｓｉｓｔａｎｔ；ＰＤＡ）等には、一般的に、ユーザーのこの装置に対する指示を入力するためのボタンが設けられている。現在、市場におけるボタンは、主に、金属光沢を持つ金属ボタンと、見慣れたプラスチックボタンと、に分けられている。
【先行技術文献】
【特許文献】
【０００３】
【特許文献１】台湾特許１００１４１４９０号明細書
【特許文献２】特開２００２−１０２９８６号公報
【特許文献３】特開２００２−３６１３５２号公報
【特許文献４】特開２００３−０６２６２７号公報
【特許文献５】特開２００３−１７０２２７号公報
【特許文献６】特開２００４−０２７３２１号公報
【特許文献７】特開２００４−０７４２５５号公報
【特許文献８】特開２００４−２４９３２０号公報
【特許文献９】特開２００６−１４２３６８号公報
【特許文献１０】特開２００７−０３８２５５号公報
【特許文献１１】特開２００７−０９８４７０号公報
【特許文献１２】特開２００７−１３１９１５号公報
【特許文献１３】特開２００７−５３８１４６号公報
【特許文献１４】特開２００８−０６９４２１号公報
【特許文献１５】特開２００８−１２６２４５号公報
【特許文献１６】特開２００８−１２６２４６号公報
【特許文献１７】特開２００８−１６３３６１号公報
【発明の概要】
【発明が解決しようとする課題】
【０００４】
金属ボタンについて言えば、現在の製作において、一般的に、単一の金属射出成形（Ｍｅｔａｌ  Ｉｎｊｅｃｔｉｏｎ  Ｍｏｌｄｉｎｇ；ＭＩＭ）、単一のスタンピング成形又は単一の鍛造成形などの方法で形成される。
（１）金属射出成形で金属ボタンを形成する工程に必要な設備は、複雑で、工程コストが高い。なお、金属射出成形で形成された金属ボタンには、縮小率の問題がある。一般的には、縮小率が２０％を超えることがあり、無視してはいけないサイズ差異となる。また、金属射出成形で形成された金属ボタンは、その表面には穴が生じており、鏡面研磨の後でも取り扱いにくい。
（２）鍛造で金属ボタンを形成するためには、高温で形成する必要がある。例えば、金属ボタンの材質がステンレスであることを例として、鍛造に必要な加熱温度は、高くて８００℃〜１０００℃に達する。このような高温で成形された金属ボタンは、工程の過程において材質が流動してしまうため、成形後の製品の表面品質が好ましくなくて、歩留まりが低下している。又は、表面の美観性を向上させるように、表面に対してまた加工処理を行う必要がある。なお、このような高温に適する鍛造型は、コストが高くて損耗が速い。
（３）スタンピングで形成された金属ボタンは、その表面品質が鍛造及び金属射出成形で形成された金属ボタンより優れているが、金属の反発弾性率が大きいため、金属ボタンの彎曲部に、均一な曲げ角を形成しにくく、且つ、曲げ角の大きさに制限があり、完成品を精密化することができなく、更に、現在のサイズ微細化に関る工業発展において、所望の精度を得ることができない。具体的には、従来のスタンピングによる金属ボタンの曲げ角を０．３Ｒ未満の均一な成形角にすることが困難である。
【０００５】
そのため、前記課題を解決できる、金属ボタンを形成する方法が、産業上至急に望まれている。
【課題を解決するための手段】
【０００６】
本発明は、スタンピングをした上で鍛造する方法によって金属ボタンを形成するため、スタンピング及び鍛造の利点を兼備し、且つ両者の欠点を同時に排除可能な、金属ボタンの成形方法を提供する。
【０００７】
本発明は、下記ステップを備える金属ボタンの成形方法を提供する。まず、殻体用金属材料を提供する。そして、特定の形をしたスタンピングダイキャビティ及びスタンピングダイコアを有するスタンピング成形型を提供する。次に、殻体用金属材料が、薄い殻体と、収容部と、複数の第１の丸い角と、を有するボタン殻体となるように、それをスタンピングダイキャビティに仕込んでスタンピング工程を行う。次いで、特定の形をした鍛造ダイキャビティ及び鍛造ダイコアを有する鍛造成形型を提供する。その後、金属充填用ブランクをボタン殻体の収容部に設置する。それから、金属充填用ブランクとボタン殻体を鍛造ダイキャビティに仕込んで鍛造工程を行い、鍛造圧力で金属充填用ブランクを押してボタン殻体の収容部に充填させることで、複数の第２の丸い角を有する中が詰まっている金属ボタンを形成する。
【発明の効果】
【０００８】
前記に基づいて、本発明は、スタンピングをした上で鍛造する方法によって２つの材料を接合する、金属ボタンの成形方法を提出する。このようにして、本発明は、従来と比べて、工程コストを低下させ、サイズの精度、パターンの精細度を向上させ、表面粗度等を改善することで表面を美観化することができる。
【図面の簡単な説明】
【０００９】
【図１】本発明の第１の実施例による金属ボタンの成形方法を示す断面模式図である。
【図２】本発明の第１の実施例による金属ボタンの成形方法を示す断面模式図である。
【図３】本発明の第１の実施例による金属ボタンの成形方法を示す断面模式図である。
【図４】本発明の第２の実施例による金属ボタンの成形方法を示す断面模式図である。
【図５】本発明の第２の実施例による金属ボタンの成形方法を示す断面模式図である。
【図６】本発明の第３の実施例による金属ボタンの成形方法を示す断面模式図である。
【図７】本発明の第３の実施例による金属ボタンの成形方法を示す断面模式図である。
【図８】本発明の第４の実施例による金属ボタンの成形方法を示す断面模式図である。
【発明を実施するための形態】
【００１０】
図１〜図３は、本発明の第１の実施例による金属ボタンの成形方法を示す断面模式図である。図１に示すように、まず、殻体用金属材料１１０'を提供する。殻体用金属材料１１０'の材質としては、例えば、ステンレス金属又はチタン合金等である。無論、亜鉛、銅等のような、通常ケース用材質として適用され、必要な硬度及び美しい金属光沢を持つものであってもよい。
【００１１】
そして、スタンピング成形型を提供する（図示せず）。このスタンピング成形型は、特定の形をしたスタンピングダイキャビティ及びスタンピングダイコアを有する。殻体用金属材料１１０'をスタンピングダイキャビティに仕込む。スタンピング工程を行い、殻体用金属材料１１０'に対してスタンピングしてボタン殻体１１０を形成する。好ましい実施態様において、ボタン殻体１１０の外表面Ｓ２を保護するように、殻体用金属材料１１０'の表面Ｓ１に１枚の保護フィルムを貼り付けてよい。
【００１２】
詳しくは、ボタン殻体１１０は、薄い殻体１１４と、収容部１１２とを有する。本実施例において、１回のスタンピングによりボタン殻体１１０を形成するように、殻体用金属材料１１０'の形は、例えば、金属シートなどの可塑性板材であってよいが、本発明はこれに限定されない。なお、殻体用金属材料１１０'は、機械加工機器によるスタンピングで異なる形に形成してよい。例えば、本実施例において、ボタン殻体１１０を形成するが、他の実施例においては、スタンピングにより複数のボタン殻体１１０を一発で形成したり、他の形のボタン殻体１１０を形成したりしてもよい。本発明に示されたボタン殻体１１０は、本発明を明確に開示するためのものだけであるが、本発明を限定するためものではない。
【００１３】
その後、ボタン殻体１１０に穴Ｔを形成するように、薄い殻体１１４に選択的にパターンを施してよい。穴Ｔは、例えば、商標、指示説明等であり、ユーザーによる識別のために、薄い殻体１１４の外表面Ｓ２に表示される。ボタン殻体１１０に穴を形成しやすくするように、薄い殻体１１４にパターンを施す方法としては、例えば、レーザドリリング工程を行ってよいが、本発明はこれに限定されない。一実施例において、穴Ｔは、例えば、パターンとなるように配列されてよい。
【００１４】
鍛造成形型（図示せず）を提供する。この鍛造成形型は、特定の形をした鍛造ダイキャビティ及び鍛造ダイコアを有する。図２に示すように、金属充填用ブランク１２０をボタン殻体１１０の収容部１１２に設置する。金属充填用ブランク１２０の材質は、アルミニウム合金又はプラスチック等の柔軟性を持つ。そして、金属充填用ブランク１２０とボタン殻体１１０を鍛造ダイキャビティに仕込んで鍛造工程を行う。図３に示すように、鍛造工程を行い、圧力Ｐを金属充填用ブランク１２０に加え、金属充填用ブランク１２０を押してボタン殻体１１０の収容部１１２に填充させることで、中が詰まっている金属ボタン１３０を形成する。金属充填用ブランク１２０の材質は、金属充填用ブランクに適する軟質材料であることが好ましい。好ましい実施例において、殻体用金属材料１１０'は、硬度が金属充填用ブランク１２０より大きい。このようにして、鍛造された金属充填用ブランク１２０は、変形のため薄い殻体１１４に適当に貼りあわせることができるが、ボタン殻体１１０を過大変形させることで、所望の中が詰まっている金属ボタン１３０の構造を達成できないことにはならない。
【００１５】
スタンピング後の形成されたボタン殻体１１０は、形成しようとする完成品の最初の原形であるが、スタンピング後のボタン殻体１１０が各細部及びサイズにおいて必要な精密度の要求を達成できないため、本発明において、ボタン殻体１１０をさらに鍛造して中が詰まっている金属ボタン１３０を形成することに本発明の精神はある。例えば、ボタン殻体１１０は、鍛造により局部の厚さが同一でなく、形がより複雑な精細パターンに形成してよい。例えば、平面を含むボタン殻体１１０は、鍛造により全体又は局部が弧面形を有する中が詰まっている金属ボタン１３０となってよい。一般的に、工程において、殻体用金属材料１１０'に対して全面又は局部スタンピング、１回又は数回のスタンピングをしてよく、それは実際の要求により定まる。例えば、まず、ボタン殻体１１０を得るように、殻体用金属材料１１０'に対して１回限りの全面的なスタンピングをして、更に、必要な精度を有する中が詰まっている金属ボタン１３０を達成するように、圧力を金属充填用ブランク１２０に加えることによって、ボタン殻体１１０の高精度が要求される部分に対して１回又は数回の局部的な鍛造を間接的に行う。このように、生産コストを低下させ、中が詰まっている金属ボタン１３０の構造品質を向上させることができる。
【００１６】
具体的には、図１〜図２に示すようなボタン殻体１１０は、少なくとも複数の第１の丸い角Ｃ１を有し、図３に示すような中が詰まっている金属ボタン１３０は、複数の第２の丸い角Ｃ２を有する。ただし、第２の丸い角Ｃ２は、鍛造されたボタン殻体１１０の第１の丸い角Ｃ１から形成されるものである。本実施例において、第１の丸い角Ｃ１の半径は、鍛造により縮小することができる。つまり、第１の丸い角Ｃ１は、半径が第２の丸い角Ｃ２より大きい。現在の工程技術では、第１の丸い角Ｃ１は、半径が０．５ミリメートル（ｍｍ）より大きく、第２の丸い角Ｃ２は、半径が０．３ミリメートル（ｍｍ）より小さくてよい。
【００１７】
更に言うと、ボタン殻体１１０のスタンピング工程は、常温で行われることが好ましい。ボタン殻体１１０を鍛造することは、常温で行われることが好ましい。このように、成形型コストを低下させることができる。また、ボタン殻体１１０が固体から中が詰まっている金属ボタン１３０となるため、ボタン殻体１１０の材質は、鍛造過程で溶融のため流動してしまうことはない。よって、材料の流動による、形成された中が詰まっている金属ボタン１３０の表面品質の劣化を防ぐことができる。この方法によって形成された中が詰まっている金属ボタン１３０の表面は、より好ましい金属光沢度を達成でき、延いてはその表面に鏡面効果を与えて美観性を向上させることができる。
【００１８】
なお、金属充填用ブランク１２０をボタン殻体１１０とより堅固で緊密に接合させるように、接合強度の実際の要求に応じて、圧力Ｐを増加したり、金属充填用ブランク１２０とボタン殻体１１０との間に接着剤（図示せず）を選択的に塗布したりしてよい。
【００１９】
また、中が詰まっている金属ボタン１３０が形成された後、中が詰まっている金属ボタン１３０の薄い殻体１３４（ボタン殻体１１０の薄い殻体１１４が鍛造されてなるものである）に対してさらに表面処理（図示せず）してよい。殻体１３４をより滑らかで美しくするようにバフ研磨工程を行ったり、薄い殻体１３４を保護してその耐摩耗性を高めるための、保護層（図示せず）を薄い殻体１３４に形成するように、物理気相成長工程を行ったりする。なお、中が詰まっている金属ボタン１３０が形成された後、中が詰まっている金属ボタン１３０において穴Ｔを直接形成するように、薄い殻体１３４に更にパターンを施してよい。穴Ｔは、例えば商標、指示説明などであり、ユーザーによる識別のために、薄い殻体１１４の外表面に表示される。薄い殻体１３４にパターンを施す方法としては、例えばレーザドリリング工程を行ってよいが、本発明はこれに限定されない。
【００２０】
以上の通り、本発明は、スタンピングをした上で鍛造する方法によって中が詰まっている金属ボタン１３０を形成する。（１）従来の鍛造成形方法と比べて、スタンピングによって最初の原形を形成するため、工程コストを低下させることができる。また、殻体用金属材料１１０'が工程過程において溶融のため流動することを防ぐように、常温でスタンピング及び鍛造を行うため、表面の美観性と工程の歩留まりを向上させることができる。（２）従来のスタンピング成形方法と比べて、更に鍛造することによって、例えば、２つの表面の間の曲げ角の曲げ弧度のような、サイズの精度を向上させることができる。（３）従来の金属射出成形方法と比べて、本発明には、縮小率が過大となる、穴が表面に生じるといった問題が起きない。要するに、まずスタンピングを行ってボタン殻体１１０を形成し、次いで圧力を金属充填用ブランク１２０に加えることによって鍛造を間接に行って中が詰まっている金属ボタン１３０を形成する本発明による方法は、中が詰まっている金属ボタン１３０のサイズ精度及びパターンの精細度を向上させ、その表面粗度等の表面品質を改善することができ、その美観性を向上させ、工程コストを低下させる効果を達成することができる。
【００２１】
また、本発明は、複数の金属充填用ブランクを有する中が詰まっている金属ボタンの成形方法に適用可能である。以下、本発明を明確に開示するために、２つの実施例を提出するが、本発明の適用範囲は、これに限定されない。
【００２２】
図４〜図５は、本発明の第２の実施例による金属ボタンの成形方法を示す断面模式図である。図４に示すように、スタンピングされたボタン殻体１１０は、収容部１１２と、薄い殻体１１４と、を有する。第１の金属充填用ブランク１２０ａ及び第２の金属充填用ブランク１２０ｂ等の複数の金属充填用ブランクを収容部１１２に設置する。第２の金属充填用ブランク１２０ｂは、鍛造工程を行う場合、ボタン殻体１１０の収容部１１２に仕込まれる。図示の通り、第１の金属充填用ブランク１２０ａ及び第２の金属充填用ブランク１２０ｂは、例えば、水平に並ぶように収容部１１２に置かれてよい。これにより、図５に示すように、機械加工機器によって圧力Ｐ１を第１の金属充填用ブランク１２０ａ及び第２の金属充填用ブランク１２０ｂに加えてボタン殻体１１０を鍛造した後、中が詰まっている金属ボタン１３０ａを形成することができる。この場合、第１の金属充填用ブランク１２０ａ及び第２の金属充填用ブランク１２０ｂは、並列して薄い殻体１３４ａに緊密に貼り合わされる。
【００２３】
図６〜図７は、本発明の第３の実施例による金属ボタンの成形方法を示す断面模式図である。図６に示すように、スタンピングされたボタン殻体１１０は、収容部１１２と、薄い殻体１１４と、を有する。第１の金属充填用ブランク１２０ｃ及び第２の金属充填用ブランク１２０ｄ等の複数の金属充填用ブランクを収容部１１２に設置する。図示の通り、第１の金属充填用ブランク１２０ｃは、第２の金属充填用ブランク１２０ｄと薄い殻体１１４との間にある。これにより、図７に示すように、機械加工機器によって圧力Ｐ２を第１の金属充填用ブランク１２０ｃ及び第２の金属充填用ブランク１２０ｄに加えてボタン殻体１１０を鍛造した後、中が詰まっている金属ボタン１３０ｂを形成することができる。この場合、第１の金属充填用ブランク１２０ｃ及び第２の金属充填用ブランク１２０ｄは、積み重ねて薄い殻体１３４ｂに緊密に貼り合わされる。一実施例において、第１の金属充填用ブランク１２０ｃとして絶縁材料を選択し、第２の金属充填用ブランク１２０ｄとして導電性材料を選択すれば、第２の金属充填用ブランク１２０ｄと薄い殻体１３４ｂとを局部的に電気的に絶縁させることができる。
【００２４】
また他の実施例において、第２の金属充填用ブランク１２０ｂ、１２０ｄは、鍛造工程を行う場合、薄い殻体１１４と鍛造ダイキャビティとの間に仕込まれることは、実際の要求により定まる。
【００２５】
なお、図８は、本発明の第４の実施例による金属ボタンの成形方法を示す断面模式図である。図８に示すように、本実施例による金属充填用ブランク２２０ａ、２２０ｂ、２２０ｃ、２２０ｄのそれぞれは、スタンピングされたボタン殻体（図示せず）の４つの曲げ角（図示せず）にある。このように、ボタン殻体（図示せず）の４つの曲げ角（図示せず）を局部的に鍛造することができるようになる。例えば、鍛造された中が詰まっている金属ボタン１３０に、曲げ弧度が０．３Ｒより小さい四つの曲げ角ｄ１、ｄ２、ｄ３、ｄ４を持たせる。無論、本実施例は、少なくとも１つの金属充填用ブランクをボタン殻体の局部位置に仕込むものであり、図示された形は意図を示すためのものだけであり、本発明はこれに限定されない。
【００２６】
以上を纏めて言えば、本発明は、スタンピングをした上で鍛造する方式によって複数の材料を接合する、金属ボタンの成形方法を提供する。このようにして、スタンピング、鍛造又は金属射出成形のみを利用する従来の方法と比べて、本発明は、工程コストを低下させ、サイズの精度を向上させ、パターン精度を増加し、表面粗度等を改善することで表面を美観化することができる。
【００２７】
以上は、本発明の好ましい実施例にすぎなく、本発明の特許請求の範囲に基づいてなされた同等な変化や修正は、全て本発明の範囲に含まれる。
【符号の説明】
【００２８】
１１０  ボタン殻体、１１０'  殻体用金属材料、１１２  収容部、１１４、１３４、１３４ａ、１３４ｂ  薄い殻体、１２０、２２０ａ、２２０ｂ、２２０ｃ、２２０ｄ  金属充填用ブランク、１２０ａ、１２０ｃ  第１の金属充填用ブランク、１２０ｂ、１２０ｄ  第２の金属充填用ブランク、１３０、１３０ａ、１３０ｂ、１３０ｃ  中が詰まっている金属ボタン、Ｃ１  第１の丸い角、Ｃ２  第２の丸い角、ｄ１、ｄ２、ｄ３、ｄ４  曲げ角、Ｐ、Ｐ１、Ｐ２  圧力、Ｓ１  表面、Ｓ２外表面、Ｔ  穴
【図１】
2013103276.tif 000003
【図２】
2013103276.tif 000004
【図３】
2013103276.tif 000005
【図４】
2013103276.tif 000006
【図５】
2013103276.tif 000007
【図６】
2013103276.tif 000008
【図７】
2013103276.tif 000009
【図８】
2013103276.tif 000010